(57)【特許請求の範囲】
【請求項１】
探傷試験対象物品を磁化する第一の工程と、
蛍光塗料と第一着色料とが塗布され、粒が第一の大きさを備える第一磁性粉を含む溶液を、探傷試験対象物品に塗布する第二の工程と、
前記第二の工程の後、前記蛍光塗料と前記第一着色料とは異なる第二の色で発色する第二着色料とが塗布され、粒が前記第一磁性粉より小さい第二の大きさを備える第二磁性粉を含む溶液を、前記探傷試験対象物品に塗布する第三の工程と、
前記探傷試験対象物品に紫外線を照射して前記探傷試験対象物品の表面に付着した前記第一磁性粉及び前記第二磁性粉を発光させる第四の工程と
を有する磁粉探傷試験方法。
【発明の詳細な説明】
【技術分野】
【０００１】
本発明は、磁粉探傷試験方法に関する。
より詳細には、従来と同様の簡単な作業で、強磁性材料の表面近傍に生じている、大きさ及び深さの異なる傷を、その大小で区別して発見できる、磁粉探傷試験方法に関する。
【背景技術】
【０００２】
周知のように、鉄鋼等の強磁性体を用いる機械部品を検査するために、非破壊検査の一つであるＪＩＳ−Ｚ２３２０に規定されている磁粉探傷試験が広く適用されている。
【先行技術文献】
【特許文献】
【０００３】
【特許文献１】特開２００４−１０１１９３号公報
【発明の概要】
【発明が解決しようとする課題】
【０００４】
磁粉探傷試験は微小な傷を発見する方法として極めて便利であるが、検査の対象となる物品の表面に形成されている傷の大きさを区別して傷を見つけようとすると、異なる粒の大きさの磁粉を複数種類用意して、各々の磁粉で探傷試験を行った後、一旦検査の対象となる物品の表面を洗浄して、物品の表面に付着した磁粉を除去してから、別の磁粉を用いた探傷試験を行わなければならず、極めて面倒であった。また、この場合、物品の表面を撮影するＣＣＤカメラから得られる複数の画像データを、後で手作業で合成して傷の位置を判別しなければならず、この作業も極めて面倒であった。
【０００５】
本発明は係る課題を解決し、複数種類の傷を短時間に区別して検出可能であり、傷を区別するための画像処理も極めて容易な、磁粉探傷試験方法を提供することを目的とする。
【課題を解決するための手段】
【０００６】
上記課題を解決するために、本発明の磁粉探傷試験方法は、探傷試験対象物品を磁化する第一の工程と、蛍光塗料と第一着色料とが塗布され、粒が第一の大きさを備える第一磁性粉を含む溶液を、探傷試験対象物品に塗布する第二の工程と、第二の工程の後、蛍光塗料と第一着色料とは異なる第二の色で発色する第二着色料とが塗布され、粒が第一磁性粉より小さい第二の大きさを備える第二磁性粉を含む溶液を、探傷試験対象物品に塗布する第三の工程と、探傷試験対象物品に紫外線を照射して探傷試験対象物品の表面に付着した第一磁性粉及び第二磁性粉を発光させる第四の工程とを有する。
【０００７】
粒の大きさの異なる磁粉に、蛍光塗料と、それぞれの大きさに対応する異なる色の着色料を塗布する。この探傷試験用磁粉を用いることで、従来では傷の大きさに応じて一旦試験対象物品に付着した磁粉を洗い流して再度試験を行う等の、二度以上の手間を必要とした磁粉探傷試験が、一回の手間で済む。
【発明の効果】
【０００８】
本発明により、大きさ及び深さの異なる傷を短時間に区別して検出可能であり、傷を区別するための画像処理も極めて容易な、探傷試験用磁粉を提供できる。
【図面の簡単な説明】
【０００９】
本発明により、複数種類の傷を短時間に区別して検出可能であり、傷を区別するための画像処理も極めて容易な、磁粉探傷試験方法を提供できる。
【発明を実施するための形態】
【００１０】
図１は本実施形態の探傷試験用磁粉と、これを用いた探傷試験の概要を示す概略図である。
探傷試験用磁粉混合液１０１は、大粒磁粉１０２と、中粒磁粉１０３と、小粒磁粉１０４と、溶剤１０５が混合されて構成される。
大粒磁粉１０２は探傷試験用磁粉混合液１０１に含まれる三種類の大きさの磁粉の中で最も大きい粒で構成され、粒の直径は例えば１０μｍ以上である。
中粒磁粉１０３は探傷試験用磁粉混合液１０１に含まれる三種類の大きさの磁粉の中で二番目に大きい粒で構成され、粒の直径は例えば３μｍ以上１０μｍ以下である。
小粒磁粉１０４は探傷試験用磁粉混合液１０１に含まれる三種類の大きさの磁粉の中で最も小さい粒で構成され、粒の直径は例えば３μｍ以下である。
溶剤１０５は水のままでもよいし、合成樹脂エマルジョン或は界面活性剤等が混合された水溶液であってもよい。大粒磁粉１０２、中粒磁粉１０３及び小粒磁粉１０４が探傷試験用磁粉混合液１０１の中で満遍なく混じり合う状態を維持できる液体であればよい。但し、溶剤１０５は水性であることが望ましい。この理由については後述する。
【００１１】
大粒磁粉１０２、中粒磁粉１０３及び小粒磁粉１０４は、それぞれ蛍光塗料と顔料等の着色料が塗布されている。そして本実施形態の最大の特徴として、大粒磁粉１０２、中粒磁粉１０３及び小粒磁粉１０４に塗布されている着色料は、それぞれ異なる色が塗布されている。
例えば、大粒磁粉１０２は蛍光塗料と緑色の顔料が、中粒磁粉１０３は蛍光塗料と青色の顔料が、小粒磁粉１０４は蛍光塗料と赤色の顔料が、それぞれ塗布されている。
したがって、暗室の中で、探傷試験用磁粉混合液１０１に、周知の蛍光探傷試験で用いるブラックライトとも呼ばれる紫外線灯１０６で紫外線を照射すると、大粒磁粉１０２、中粒磁粉１０３及び小粒磁粉１０４は、緑、青、赤と、それぞれ異なる色で発色する。
【００１２】
このような探傷試験用磁粉混合液１０１を、探傷試験用鋼材１０７に噴射する。その際、探傷試験用鋼材１０７は着磁コイル１０８にくぐらせ、着磁コイル１０８には直流電源１０９から約７〜７０Ｖの直流電圧を印加し、探傷試験用鋼材１０７を一時的に磁化する。すると、探傷試験用鋼材１０７の表面に存在する傷１１０に、探傷試験用磁粉混合液１０１に含まれている大粒磁粉１０２、中粒磁粉１０３及び小粒磁粉１０４のうち一種類以上が入り込んで吸着する。
【００１３】
傷１１０に入り込んだ磁粉に暗所にて紫外線灯１０６で紫外線を照射すると、磁粉はその表面に塗布されている蛍光塗料の作用で発光する。そして、その発光は顔料によって特定の色に発色する。この発色の様子を例えばＣＣＤカメラ１１１で撮影し、得られた画像データを用いて傷１１０の存在やその大きさを解析する。
【００１４】
図２は本実施形態の探傷試験用磁粉混合液１０１の作用を示す概略図である。
理解を容易にするため、探傷試験用鋼材１０７には三種類の大きさの傷が形成されているとする。
着磁コイル１０８に直流電源１０９を接続し、探傷試験用鋼材１０７を一時的に着磁すると、傷の周囲に漏洩磁場２０１が発生する。磁粉はこの漏洩磁場２０１に吸い寄せられ、傷の内部に吸着する。
傷の開口部分の大きさに応じて、吸着する磁粉の種類が限定される。
【００１５】
小傷２０２は、開口部分が小さく、最も浅い傷である。このため、開口部分に発生する漏洩磁束が小さいので、質量の軽い小粒磁粉１０４は小傷２０２内に吸着して入り込んで吸着する。しかし、中粒磁粉１０３及び大粒磁粉１０２は質量が重いので、漏洩磁束が探傷試験用磁粉混合液１０１の流れから中粒磁粉１０３及び大粒磁粉１０２を捉えて吸着するだけの吸着力を発揮できない。このため、中粒磁粉１０３及び大粒磁粉１０２は小傷２０２内に入り込めない。したがって、小傷２０２は探傷試験用磁粉混合液１０１を塗布した後に紫外線灯１０６を照射すると、小粒磁粉１０４の色である赤色に発色する。
【００１６】
中傷２０３は、開口部分が小傷２０２より大きく且つ大傷２０４より小さく、また深さも小傷２０２より深いものの大傷２０４よりは浅い傷である。
このため、開口部分に発生する漏洩磁束は小傷２０２より大きく、質量の軽い小粒磁粉１０４のみならず、中粒磁粉１０３も中傷２０３内に入り込んで吸着する。しかし、大粒磁粉１０２は質量が重いので、漏洩磁束が探傷試験用磁粉混合液１０１の流れから大粒磁粉１０２を捉えて吸着するだけの吸着力を発揮できない。このため、大粒磁粉１０２は中傷２０３内に入り込めない。したがって、中傷２０３は探傷試験用磁粉混合液１０１を塗布した後に紫外線灯１０６を照射すると、小粒磁粉１０４の色である赤色と、中粒磁粉１０３の色である青色に発色する。
【００１７】
大傷２０４は、開口部分が中傷２０３より大きく、深さも中傷２０３より深い傷である。
このため、開口部分に発生する漏洩磁束は中傷２０３より大きく、質量の軽い小粒磁粉１０４及び中粒磁粉１０３のみならず、大粒磁粉１０２も大傷２０４内に入り込んで吸着する。したがって、大傷２０４は探傷試験用磁粉混合液１０１を塗布した後に紫外線灯１０６を照射すると、小粒磁粉１０４の色である赤色と、中粒磁粉１０３の色である青色と、大粒磁粉１０２の色である緑色に発色する。
【００１８】
このように、磁粉によって発色した探傷試験用鋼材１０７表面の傷を、ＣＣＤカメラ１１１で撮影し、画像データを得る。すると、大傷２０４は緑、青、赤の三色で発色し、中傷２０３は青、赤の二色で発色し、小傷２０２は赤の一色で発色する。この画像データをそれぞれの色でフィルタリングすると、大傷２０４、中傷２０３、小傷２０２に分けて分析することができる。
【００１９】
そして、本実施形態の探傷試験用磁粉混合液１０１の最大の特徴は、ＣＣＤカメラ１１１で撮影する工程が一回で済む、という点である。従来技術では磁粉の大きさに応じてその都度カメラで撮影し、画像データを得て、後から複数の画像データを合成する作業が必要であった。本実施形態の探傷試験用磁粉混合液１０１を用いると、一回の撮影で得られる画像データには複数種類の粒の磁粉が異なる色で発色するので、画像データを傷の大きさに応じてそれぞれの色で分けるだけでよく、複数の画像データの位置合わせや、そのために探傷試験用鋼材１０７を固定する等の作業が不要になる。
【００２０】
また、本実施形態の探傷試験用磁粉混合液１０１をバックグランド処理（表面荒らし処理） された試験対象物品に用いると、荒らし加工された箇所には小粒磁粉１０４が付着し、本来見つけなければならない傷には中粒磁粉１０３又は大粒磁粉１０２が付着するので、傷を見つける際のＳ／Ｎを向上させることができる。
【００２１】
図３（ａ）及び（ｂ）は、探傷試験用磁粉の着色方法を説明する概略図である。
探傷試験用磁粉混合液１０１は、周知の湿式の磁粉混合液と同様に、試験実施後の洗浄を容易にするため、水性の溶液である。前述のように、この探傷試験用磁粉混合液１０１は、粒の大きさの異なる三色の磁粉が水或は所定の薬剤を含んだ水溶液の溶剤１０５で混じり合う。その際、磁粉の表面に塗布されている着色料が水溶性であると、着色料が溶剤１０５に溶け出してしまい、正しい探傷試験ができなくなってしまう。
図３（ａ）は、探傷試験用磁粉の着色の一例である。磁粉粒子３０１の表面には、乾燥した蛍光塗料３０２と、乾燥した顔料３０３と、油性の有機溶剤３０４が混合されて塗布されている。有機溶剤３０４が蛍光塗料３０２と顔料３０３を磁粉粒子３０１の表面で保持することで、水溶性の溶剤１０５へ顔料３０３が溶け出す現象を防止する。
図３（ｂ）は、探傷試験用磁粉の着色のもう一つの一例である。磁粉粒子３０１の表面には、先ず乾燥した蛍光塗料３０２と、乾燥した顔料３０３とが混合されて塗布されている。そして、その上に更に油性の有機溶剤３０４が塗布されている。つまり、有機溶剤３０４は顔料３０３が溶剤１０５に溶け出さないための防護膜を形成している。
【００２２】
なお、磁粉粒子３０１の錆び付きを防止するために混合される防錆剤は、蛍光塗料３０２と顔料３０３と共に塗布した後、有機溶剤３０４を塗布することとなる。
【００２３】
図４（ａ）、（ｂ）及び（ｃ）は磁粉探傷試験の時間軸上の推移を示すタイムチャートである。
図４（ａ）は、探傷試験用磁粉混合液１０１を探傷試験用鋼材１０７に噴射するタイミングを示す。
図４（ｂ）は、探傷試験用鋼材１０７を磁化するタイミングを示す。
図４（ｃ）は、ＣＣＤカメラ１１１で撮影するタイミングを示す。
磁粉探傷試験には、磁化の方法に応じて二種類の方法がある。
連続磁化方法では、探傷試験用鋼材１０７を磁化しながら（Ｔ４０１〜Ｔ４０２）探傷試験用磁粉混合液１０１を探傷試験用鋼材１０７表面に噴射する（Ｔ４０３〜Ｔ４０４）。そして、探傷試験用磁粉混合液１０１の噴射を止めて（Ｔ４０４）暫く磁化を継続する（Ｔ４０４〜Ｔ４０２）と、傷に磁粉が入り込んで安定する。この状態で、ＣＣＤカメラ１１１で撮影する（Ｔ４０５〜Ｔ４０６）。
これに対し、コイルに瞬間的に大電流を流して、探傷試験用鋼材１０７に永久的な磁化を施す残留磁化方法では、時点Ｔ４０１〜Ｔ４０２の期間に磁化を行うのではなく、探傷試験用磁粉混合液１０１を探傷試験用鋼材１０７に噴射する（Ｔ４０３〜Ｔ４０４）直前に、磁化を行う（Ｔ４０７〜Ｔ４０８）。
【００２４】
本実施形態は以下の応用が可能である。
（１）磁粉の粒子の大きさは三種類に限らない。二種類以上であればよい。
【００２５】
（２）本実施形態の探傷試験用磁粉は、溶剤１０５を用いない乾式の検査でも実施可能である。この場合は、顔料３０３が溶剤１０５に溶け出すことを防ぐために有機溶剤３０４を使用する必要がなくなる。
【００２６】
（３）大粒磁粉１０２と、中粒磁粉１０３と、小粒磁粉１０４を全て混合せずに別個の磁粉液体として作成し、順番に探傷試験用鋼材１０７に塗布することも可能である。この場合、順番としては傷に入り込んで吸着する粒の大きさから、最初に大粒磁粉１０２の液体を塗布し、次に中粒磁粉１０３の液体を塗布し、最後に小粒磁粉１０４の液体を塗布することが望ましい。そして、連続磁化方法では最初の大粒磁粉１０２の液体から最後の小粒磁粉１０４の液体を塗布し終わるまで磁化を継続させる必要がある。
この場合も、顔料３０３が溶剤１０５に溶け出すことを防ぐために有機溶剤３０４を使用する必要がなくなる。
【００２７】
（４）前述の（３）で、顔料３０３が溶剤１０５に溶け出す際に時間がかかるのであれば、大粒磁粉１０２と、中粒磁粉１０３と、小粒磁粉１０４を全て混合せずに別個の磁粉液体として作成し、同時に探傷試験用鋼材１０７に塗布することも可能である。
【００２８】
（５）前述の（４）で大粒磁粉１０２と、中粒磁粉１０３と、小粒磁粉１０４を全て混合せずに別個の磁粉液体として作成し、同時に探傷試験用鋼材１０７に塗布するか、又は探傷試験用磁粉混合液１０１を探傷試験用鋼材１０７に塗布する際、磁化の強さを段々と強く行き、その付着磁粉の付着色合いの変化をＣＣＤカメラ１１１で動画として撮影し、色の変化の移り変わるスピード、配色により欠陥の大きさ・深さを判断することもできる。
【００２９】
（６）前述の実施形態ではＣＣＤカメラ１１１を用いたが、簡易な検査であれば目視でもよい。
【００３０】
（７）試験対象物品の性質上、油性の磁粉も存在する。この場合、本発明を実施するためには、水性の塗料を用いることとなる。
【００３１】
（８）探傷試験に用いる電源は、交流電源であってもよい。
【００３２】
本実施形態では探傷試験用磁粉混合液１０１を開示した。
粒の大きさの異なる磁粉に、蛍光塗料と、それぞれの大きさに対応する異なる色の着色料を塗布して、溶剤に混ぜた。この探傷試験用磁粉混合液を用いることで、従来では傷の大きさに応じて二度以上の手間を必要とした磁粉探傷試験が、一回の手間で済む。
【符号の説明】
【００３３】
１０１…探傷試験用磁粉混合液、１０２…大粒磁粉、１０３…中粒磁粉、１０４…小粒磁粉、１０５…溶剤、１０６…紫外線灯、１０７…探傷試験用鋼材、１０８…着磁コイル、１０９…直流電源、１１０…傷、１１１…ＣＣＤカメラ、２０１…漏洩磁場、２０２…小傷、２０３…中傷、２０４…大傷、３０１…磁粉粒子、３０２…蛍光塗料、３０３…顔料、３０４…有機溶剤
【図１】
0005484953.tif 000002
【図２】
0005484953.tif 000003
【図３】
0005484953.tif 000004
【図４】
0005484953.tif 000005